(57)【特許請求の範囲】
【請求項１】
空隙率が５０〜９０％のケイ酸質原料を４０重量％以上１００重量％以下含む粉末原料に、水性アクリルエマルジョン樹脂をバインダーとして添加し造粒して得られる粒状ケイ酸質肥料であって、該バインダーの含有量が０．１重量％以上３重量％以下であり、粒硬度が２〜５ｋｇである上記粒状ケイ酸質肥料。
【請求項２】
ケイ酸質原料が水熱合成により得られるケイ酸カルシウム水和結晶を含有するケイ酸質材である請求項１記載の粒状ケイ酸質肥料。
【請求項３】
ケイ酸質原料が、水熱合成により得られるケイ酸カルシウム水和結晶を含有するケイ酸質材を酸で中和し、ｐＨを３．５〜８．０に調整したものである請求項１記載の粒状ケイ酸質肥料。
【請求項４】
粉末原料がケイ酸質原料と培土とを含む請求項１〜３のいずれか一項に記載の粒状ケイ酸質肥料。
【請求項５】
粉末原料が、目開き２５０μｍのふるいを通過する粒子を７０〜１００重量％含む請求項１〜４のいずれか一項に記載の粒状ケイ酸質肥料。
【請求項６】
粒状ケイ酸質肥料のふるい粒径が１〜２０ｍｍである請求項１〜５のいずれか一項に記載の粒状ケイ酸質肥料。
【請求項７】
請求項１〜６のいずれか一項に記載の粒状ケイ酸質肥料に、さらに培土を被覆してなる被覆粒状ケイ酸質肥料。
【請求項８】
粉末原料に、該粉末原料の１０〜５０重量％の量の液体を散布して含浸させた後、水性アクリルエマルジョン樹脂を添加し、撹拌することにより造粒することを含む請求項１〜６のいずれか一項に記載の粒状ケイ酸質肥料の製造方法。
【請求項９】
請求項１〜６のいずれか一項に記載の粒状ケイ酸質肥料を、栽培土壌用肥料として用いることを含む植物の栽培方法。
【請求項１０】
請求項１〜６のいずれか一項に記載の粒状ケイ酸質肥料を、イネ栽培土壌用肥料として用いることを含むイネの栽培方法。
【請求項１１】
請求項３記載の粒状ケイ酸質肥料を、イネ育苗栽培用土壌用肥料として用いることを含むイネの栽培方法。
【請求項１２】
請求項７記載の被覆粒状ケイ酸質肥料を、イネ育苗栽培用床土として用いることを含むイネの栽培方法。
【発明の詳細な説明】
技術分野
本発明は、植物の栽培土壌用肥料に用いるケイ酸質肥料に関するものである。
従来技術
イネや麦などのイネ科植物は、多量にケイ酸を吸収することが知られている。また、ケイ酸はイネ科植物だけでなく、サトウキビ、トウモロコシ、キュウリや苺などの植物の育成にも重要であるというとが知られている。例えば、イネでは、藁の乾燥物中にケイ酸が１５％程度含まれていて、イネの茎や葉の骨格を形成していると言われている。イネ科植物においてケイ酸が不足すると、表皮細胞中のケイ酸が少なくなり、茎が弱くなって倒伏が起こりやすく、また、イモチ病などの病気にかかり易くなるという問題があった。そのためケイ酸質肥料は、水稲肥料として主に水田で広く用いられている。イネ以外にも麦、サトウキビ、トウモロコシなどにも用いられている。
肥料成分としてケイ酸が注目され始めたのは、昭和３０年ごろからで、そのころから製鉄工業の副産物である鉱さいが利用されてきた。現在では、ケイ酸質肥料としては、鉱さいを造粒したもの及び軽量気泡コンクリートの破砕品が用いられている。
ケイ酸質肥料としての鉱さいは、造粒したものがあることから、機械散布しやすいためにかなり普及しているが、肥料としての効果に関しては、日本土壌肥料学，６９（６）  Ｐ．５７６−５８１及び日本土壌肥料学，６９（６）  ｐ．６１２−６１７に記載されているように、多孔質ケイ酸カルシウム水和物である軽量気泡コンクリートの方が優れていると言われている。
多孔質ケイ酸カルシウム水和物である軽量気泡コンクリートをケイ酸質肥料として用いる方法は特開平６−２９３５８３号公報に開示されている。該公報に開示のケイ酸質肥料は、その７０％以上が０．８５〜８．０ｍｍの範囲の粒径を有している破砕品であるため、造粒品に比べて容器や配管などに詰まりやすく、また造粒品に比べて機械散布が非常にしにくいという問題があるばかりでなく、破砕品は、出荷時に粒径を揃えても運搬中に欠けて粉落ちが起こり易く、播く時に目に入り易く、また手などに傷を付けたりすることから取り扱いにくいという問題もあった。更に運搬中に欠けて生じた粉末も一緒に施肥すると、根の通気性が悪く、根の発育に悪影響を与えるという問題もあった。
造粒したケイ酸質肥料としては、前記したように鉱さいが公知であり、特開平２−１７２８８３号公報及び特開平９−２０８３５０号公報に開示されている。
特開平２−１７２８８３号公報には、水系デンプンにアルカリを添加した後に約１００℃で糊化したバインダーを用いて鉱さいケイ酸質肥料等を造粒した例が記載されている。しかしながら、本発明で用いている空隙率５０％以上の多孔質ケイ酸質材料を用いて該公報の実施例に記載の方法で造粒すると、バインダーは多孔質ケイ酸質材料に含浸してしまい、バインダーの効果が無くなるので、４重量％を超えた量のバインダーが必要となってしまう。
特開平９−２０８３５０号公報には、貝殻粉砕物を５重量％以上ケイ酸質肥料に混合して造粒した肥料が開示されている。該公報中にケイ酸質肥料として軽量気泡コンクリートが使用できるとの記載はあるものの、実施例としては記載されていない。実施例では鉱さいケイ酸質肥料をリグニンスルホン酸ソーダ５重量％とともに用いて造粒を行っている。
イネ科植物の育成上は、苗の段階でケイ酸が不足すると茎の強度が弱く、苗の発育上良くないばかりでなく、田植機で苗をしっかり植え付けにくいという問題がある。そのため、育苗段階でのケイ酸質肥料の施肥効果は大きいものであり、育苗段階で施肥できるケイ酸質肥料が望まれている。ケイ酸質肥料は、アルカリ性が強いためそのままでは育苗段階で施肥することはできない。これを中和して用いる方法が特開平１０−２７３６６６号公報及び特開平１１−１３７０７４号公報に開示されている。特開平１０−２７３６６６号公報では、軽量気泡コンクリートなどの多孔質ケイ酸カルシウム水和物を含有するケイ酸質材を、硫酸及び／又はリン酸で処理して中和し、ケイ酸質肥料としてばかりでなく保水材としても使用している。また、特開平１１−１３７０７４号公報は、ｐＨを３．５〜８．０に調整した多孔質ケイ酸カルシウム水和物の破砕品を施肥する水稲育苗方法を開示している。これらの方法は、中和をしているため育苗段階で使用できると考えられるが、育苗で用いる場合、育苗における培土と混合して施肥するため、破砕状ケイ酸質肥料が直接根に触れて、根の発育が充分ではないばかりか、根上がりや種子露出の割合が増えるという問題があった。また、破砕状の形状であるために前記と同様な問題があった。
発明の開示
本発明は、多孔質のケイ酸質材料を用いて、機械散布が可能で、しかも取り扱い易く、その上イネ科植物などの植物栽培土壌用肥料としての効果も優れた粒状ケイ酸質肥料を提供することを目的とする。また、本発明は、イネ科植物の育苗用肥料として使用可能な被覆粒状ケイ酸質肥料を提供することも目的とする。さらに、本発明は、軽量気泡コンクリート端材や使用済みの軽量気泡コンクリートなどのケイ酸質材をケイ酸質肥料の原料として再利用し、環境に適した安価なケイ酸質肥料を提供することをも目的とする。
本発明者らは、鋭意研究を行い、軽量気泡コンクリートなどの多孔質ケイ酸質原料からなる粉末原料を、バインダーとして少量の有機質ポリマーを用いて造粒することが可能であることを見出し、本発明を完成するに至った。
即ち、本発明は以下の通りである。
（１）空隙率が５０〜９０％のケイ酸質原料を含む粉末原料に、有機質ポリマーをバインダーとして添加し造粒して得られる肥料であって、該バインダーの含有量が０．１重量％以上３重量％以下であり、粒硬度が２〜５ｋｇである上記粒状ケイ酸質肥料、
（２）ケイ酸質原料が水熱合成により得られるケイ酸カルシウム水和結晶を含有するケイ酸質材である（１）記載の粒状ケイ酸質肥料、
（３）ケイ酸質原料が、水熱合成により得られるケイ酸カルシウム水和結晶を含有するケイ酸質材を酸で中和し、ｐＨを３．５〜８．０に調整したものである（１）記載の粒状ケイ酸質肥料、
（４）粉末原料がケイ酸質原料１００重量％である（１）、（２）又は（３）記載の粒状ケイ酸質肥料、
（５）粉末原料が、ケイ酸質原料を４０重量％以上１００重量％未満含有する粉末原料である（１）、（２）又は（３）記載の粒状ケイ酸質肥料、
（６）粉末原料がケイ酸質原料と培土とを含む（５）記載の粒状ケイ酸質肥料、
（７）粉末原料が、目開き２５０μｍのふるいを通過する粒子を７０〜１００重量％含む（１）〜（６）のいずれかに記載の粒状ケイ酸質肥料、
（８）有機質ポリマーが水性アクリルエマルジョン樹脂又はスチレンブタジエン共重合系エマルジョン樹脂である（１）〜（７）のいずれかに記載の粒状ケイ酸質肥料、
（９）粒状ケイ酸質肥料のふるい粒径が１〜２０ｍｍである（１）〜（８）のいずれかに記載の粒状ケイ酸質肥料、
（１０）（１）〜（９）のいずれかに記載の粒状ケイ酸質肥料に、さらに培土を被覆してなる被覆粒状ケイ酸質肥料、
（１１）粉末原料に、該粉末原料の１０〜５０重量％の量の液体を散布して含浸させた後、有機質ポリマー溶液又は分散液を添加し、撹拌することにより造粒することを含む（１）〜（９）のいずれかに記載の粒状ケイ酸質肥料の製造方法、
（１２）（１）〜（９）のいずれかに記載の粒状ケイ酸質肥料を、栽培土壌用肥料として用いることを含む植物の栽培方法、
（１３）（１）〜（９）のいずれかに記載の粒状ケイ酸質肥料を、イネ栽培土壌用肥料として用いることを含むイネの栽培方法、
（１４）（３）記載の粒状ケイ酸質肥料を、イネ育苗栽培用土壌用肥料として用いるイネの栽培方法、
（１５）（１１）記載の被覆粒状ケイ酸質肥料を、イネ育苗栽培用床土として用いることを含むイネの栽培方法。
発明を実施するための最良の形態
本発明の粒状ケイ酸質肥料とは、空隙率が５０〜９０％のケイ酸質原料を含む粉末原料に、有機質ポリマーをバインダーとして添加して造粒し、粒状にしたケイ酸質肥料であり、空隙率５０〜９０％の多孔質のケイ酸質原料を少量の有機質ポリマーを用いて造粒して得られたものであることに特徴がある。
本発明でいう空隙率とは、水銀圧入法により求めた空隙率である。充分に乾燥させたサンプルを用い、水銀圧入法で細孔分布を測定して、細孔直径０．００６μｍから１００μｍの空隙直径に相当するサンプル１ｇ当たりの空隙体積を空隙体積Ｆとする。一方、真密度を測定し、真密度からサンプル１ｇ当たりのサンプル固形分体積を求め固形分体積Ｇとし、次式（１）で空隙率を求める。
空隙率（％）＝空隙体積Ｆ÷（空隙体積Ｆ＋固形分体積Ｇ）×１００
（１）
ここでいう真密度とは、水銀圧入法による真密度であり、サンプル重量と水銀圧力２０７ＰＭａにおけるサンプル容積から求めた密度である。
本発明でいうケイ酸質原料の空隙率は、５０〜９０％、好ましくは５５〜８５％であり、特に好ましくは６０〜８０％である。ケイ酸質原料は、肥料となるケイ酸成分を植物に供給する働きがあるので、水分がケイ酸質原料に含浸してケイ酸を溶出させなければならない。そのために水が含浸し易いように空隙率が高い方が望ましいが、空隙率が高すぎると肥料となるケイ酸の成分が少なくなり、肥料としても効果が少なくなる。この両者のかねあいから上記のような範囲の空隙率が好ましく、空隙率６０〜８０％が特に好ましい。
また本発明でいうケイ酸質原料は、塩酸／水酸化ナトリウム溶解法により測定した可溶性ケイ酸含有量が５〜４０重量％であることが好ましく、１０〜４０重量％がより好ましく、２０〜４０重量％が特に好ましい。可溶性ケイ酸含有量が多ければ多いほどケイ酸質肥料としての効果は高く、ケイ酸質肥料として優れている。ケイ酸質原料として工業的に用いられている軽量気泡コンクリートにおいて、可溶性ケイ酸含有量を４０重量％より高めるには、非常に長い時間オートクレーブ蒸気養生が必要になることから、生産上の問題があり、可溶性ケイ酸含有量が５〜４０重量％であることが好ましい。
塩酸／水酸化ナトリウム溶解法により可溶性ケイ酸含有量は、以下のように測定される。
（１）粉砕後、ふるいで粒径を０．１〜０．５ｍｍに調整したサンプル１ｇを２０℃の０．５規定塩酸水溶液２００ｍｌに入れ、８時間撹拌した後、孔径１μｍのメンブレンフィルターで濾過する。
（２）得られた塩酸濾過液中のケイ素濃度をＩＣＰ発光分析法で求め、ケイ素がケイ酸由来であるとして、塩酸濾過液中のケイ酸量Ａをグラム単位で求める。
（３）０．５規定塩酸で溶解しない濾過残を取り、０．５規定水酸化ナトリウム水溶液２００ｍｌに入れ、８時間撹拌した後、孔径１μｍのメンブレンフィルターで濾過する。
（４）得られた水酸化ナトリウム濾過液中のケイ素濃度をＩＣＰ発光分析法で求め、ケイ素がケイ酸由来であるとして、水酸化ナトリウム濾過液中のケイ酸量Ｂをグラム単位で求める。
（５）可溶性ケイ酸含有量を、次式（２）で求める。
可溶性ケイ酸含有量（重量％）＝（ケイ酸量Ａ＋ケイ酸量Ｂ）÷１×１００
（２）
本発明で用いる粉末原料としては、ケイ酸質原料そのものを用いても、ケイ酸質原料に、培土又は他の肥料成分などを添加したものを用いてもよい。粉末原料におけるケイ酸質原料の割合は、ケイ酸質原料の割合が少ないほど、ケイ酸質肥料としての効果がすくなくなることから４０〜１００重量％が好ましく、５０〜１００重量％がより好ましい。ケイ酸質原料１００重量％である粒状ケイ酸質肥料とは、多孔質であるケイ酸カルシウム水和結晶を含むケイ酸質材又はそのケイ酸質材を中和したものをそのまま粉砕して粉末原料として造粒した粒状ケイ酸質肥料であり、肥料効果が高く特に好ましい。
本発明においてバインダーとして使用する有機質ポリマーとは、好ましくは、炭素、酸素及び水素元素の合計の含有量が７０〜１００重量％の有機質からなるポリマーで、重量分子量が１００〜１０００００００のものをいう。重量分子量が１００より小さい場合には、バインダーとしてケイ酸質原料粒子を結合して粒状にする効果が少なく、また、重量平均分子量が１０００００００より大きいものは粘度が高すぎて、造粒において噴霧しにくい。
この有機質ポリマーとして、例えばゼラチン、糖蜜、ポリビニルアルコール、リグニン、カルボキシメチルセルロース、水性アクリル系エマルジョン樹脂、スチレンブタジエン共重合系エマルジョン樹脂などが挙げられ、中でもポリビニルアルコール、リグニン、カルボキシメチルセルロース、水性アクリル系エマルジョン樹脂、スチレンブタジエン共重合系エマルジョン樹脂が好ましく、水性アクリル系エマルジョン樹脂、スチレンブタジエン共重合系エマルジョン樹脂がより好ましい。
バインダーである有機質ポリマーとして、水性アクリル系エマルジョン樹脂及びスチレンブタジエン共重合系エマルジョン樹脂を用いた場合は、吸湿性が無く、保存期間中に時間が経ても粒硬度が低下せず、安定した物性の粒状ケイ酸質肥料を長期に亘って提供することができる。粒状ケイ酸質肥料は、根の通気性を確保するために施肥した後、数日間形状を維持することが好ましい。水性アクリル系エマルジョン樹脂及びスチレンブタジエン共重合系エマルジョン樹脂を用いて造粒した粒状ケイ酸質肥料は、バインダーとして噴霧するときはエマルジョンとなっているため、液状で噴霧できるが、造粒して肥料になった場合には、水に溶けにくく、適当な水中形状維持性を有する。この肥料の水中形状維持性は、例えばイネの水田に用いる場合にはあまり影響はなく、水により早く粒状形状が崩壊して粉体化し肥料効果を高めてもかまわない。ところが、イネ育苗など苗に用いる場合には、種から芽が出て数日は、種に成長養分が蓄えられていることもあり、肥料成分が溶出しない方が、発芽や初期の成長が良い。従って、適当な水中形状維持性を持たず、施肥後直ぐに粒が粉体化して肥料成分が溶出すると、かえって苗の成長を阻害することになる。この水中形状維持性は、植物の種類によって異なるが、通常は、５〜２０日程度が好ましく、７〜１４日が特に好ましい。バインダーとして水性アクリル系エマルジョン樹脂及びスチレンブタジエン共重合系エマルジョン樹脂を用いて造粒した粒状ケイ酸質肥料は、上記の範囲に水中形状維持性を調整することができる。
ところで、ゼラチン、糖蜜などを用いた場合は水溶性が高く、施肥した後、数日間形状を維持することは困難である。また、ゼラチン、糖蜜、ポリビニルアルコールは吸湿性があることから、粒状肥料にした場合、保存期間中に時間とともに粒硬度が低下する。吸湿性は、有機ポリマーとしてリグニン又はカルボキシメチルセルロースを用いればやや減少する。
有機質ポリマーを添加する割合は、有機質ポリマー固形分としての含有量が、乾燥した粒状ケイ酸質肥料に対して０．１〜３重量％であり、好ましくは０．３〜２重量％、より好ましくは０．５〜２重量％、特に好ましく、０．８〜１．５重量％である。有機ポリマーの含有量は、少ないほど栽培土に残らず、環境上好ましいが、０．１重量％より少ない場合には、粒硬度が小さくなり、運搬中に欠けたり、粉落ちなどが起こり易くなり、また機械散布でできにくくなる。また、有機ポリマーの添加含有量が３重量％を超えると、必要以上に粒硬度が高くなり、自然では分解されにくい有機ポリマーの割合が大きくなるので、環境上好ましくない。施肥時の要求される形状維持性や育苗などの用途により、上記範囲内で適宜決めればよい。
本発明でいう粒硬度とは、木屋式硬度計（（株）藤原製作所製、実用新案登録第１７４８８６号）で測定した粒硬度で、任意の２０粒を測定した平均値をｋｇ単位で表したものをいう。本発明においては、粒硬度が２〜５ｋｇであることが必要であり、２〜４ｋｇであることが好ましい。粒硬度が２ｋｇ未満であると運搬による崩壊や取り扱い中に欠ける恐れがある。また、５ｋｇより大きくする必要性はなく、バインダー量を増大して必要以上に粒硬度を大きくすると、却って上述したような弊害を大きくすることになる。
本発明において、空隙率が５０〜９０％のケイ酸質原料として、水熱合成により得られるケイ酸カルシウム水和結晶を含有するケイ酸質材が用いられる。該ケイ酸質材は、水及び珪石と、酸化カルシウム、水酸化カルシウム、ポルトランドセメントなどのカルシウム酸化物成分との混合物を水熱合成して得られるケイ酸カルシウム水和結晶を含有するケイ酸質材である。ここで水熱合成とは、オートクレーブ蒸気養生を言い、水蒸気温度１４０〜２３０℃の雰囲気で少なくとも１〜３０時間養生することをいう。水熱合成して得られるケイ酸カルシウム水和結晶を含有するケイ酸質材としては、トバモライト、ゾノトライト、ジャイロライト、ヒレブランライトなどのケイ酸カルシウム水和結晶を含むものが挙げられる。
本発明において、水熱合成により得られるケイ酸カルシウム水和結晶を含有するとは、粉末Ｘ線回折分析で、トバモライト、ゾノトライト、ジャイロライト、ヒレブランライトのいずれかに相当するの結晶の主ピークを確認できることをいう。
粉末Ｘ線回折分析におけるケイ酸カルシウム水和結晶の主ピークは、それぞれ、トバモライトが約１１Å、ゾノトライトが約３．７Å、ジャイロライトが約２２Å、ヒレブランライト約４．７Åの位置に現れる。
水熱合成により得られるケイ酸カルシウム水和結晶を含有するケイ酸質材としては、例えばＪＩＳ  Ａ５４１６に規格されている軽量気泡コンクリートが挙げられる。該軽量気泡コンクリートは、可溶性のシリカ成分が多く、しかも空隙率が高いため水が浸透してケイ酸を溶出し易いことからケイ酸肥料としての効果が高く、本発明において特に好ましく用いられる。
また、本発明において、空隙率が５０〜９０％のケイ酸質原料として、水熱合成により得られるケイ酸カルシウム水和結晶を含有するケイ酸質材を、酸で中和し、ｐＨを３．５〜８．０に調整したケイ酸質材も用いることができる。酸で中和し、ｐＨを３．５〜８．０に調整したケイ酸質材とは、水熱合成により得られたケイ酸カルシウム水和結晶を含むアルカリ性のケイ酸質材を、酸で中和して、酸性〜弱アルカリ性にしたケイ酸質材であり、ｐＨを４．０〜６．５に調整することが好ましく、ｐＨ４．５〜５．５に調整することがより好ましい。
本発明でいうｐＨとは、ケイ酸質材、粒状ケイ酸質肥料又は被覆粒状ケイ酸質肥料１０重量部を蒸留水５０重量部に浸漬して形状が壊れない程度に撹拌し、３日経過後、２０℃にて測定した液相部のｐＨをいう。
水熱合成して得られるケイ酸カルシウム水和結晶を含有するケイ酸質材を中和する酸としては、塩酸、硝酸、硫酸、リン酸が挙げられ、中でも硫酸及びリン酸が好ましく、硫酸が特に好ましい。中和しないケイ酸質材に含まれるケイ酸カルシウム水和結晶のアルカリ成分はカルシウムであるため、塩酸や硝酸などの酸で中和すると可溶性の塩ができ、ケイ酸質肥料の水溶性塩濃度を増加させることになる。ケイ酸質材を硫酸やリン酸で中和すると、水に不溶性の硫酸カルシウムやリン酸カルシウムになるので、水溶性塩濃度増加の問題が少ないが、リン酸で中和した場合には、イネ苗にリン障害を起こす場合もあることから、硫酸で中和するのが特に好ましい。
ケイ酸質材を中和する酸の量は、ケイ酸質材のｐＨを３．５〜８．０、好ましくはｐＨ４．０〜６．５、より好ましくはｐＨ４．５〜５．５に調整できる量であればよい。例えばケイ酸質材が軽量気泡コンクリートであれば、乾燥軽量気泡コンクリート１００重量部に対して、１２規定硫酸４０〜８０重量部に相当する硫酸量が適当である。
イネ育苗の栽培に用いる場合、粒状ケイ酸質肥料のｐＨは、３．５〜８．０が好ましく、ｐＨ４．０〜６．５がより好ましく、ｐＨ４．５〜５．５がさらに好ましい。このようなｐＨの粒状ケイ酸質肥料を得るには、相当するｐＨのケイ酸質材を用いて造粒すればよい。イネ育苗試験において、ｐＨ５付近がイネ苗の成長が特に良く、ｐＨが５から遠ざかるに従い成長が良くない傾向にある。
酸で中和しない、水熱合成して得られるケイ酸カルシウム水和結晶を含むケイ酸質材を粉末原料として作った粒状ケイ酸質肥料のｐＨは１０〜１１である。このようなｐＨを有する肥料でも、水田やその他の植物の畑などに用いることが可能である。イネ育苗の栽培土壌用にはｐＨを３．５〜８．０に調整した粒状ケイ酸質肥料を用いれば、イネ育苗においてイネ苗の成長が良く、ケイ酸質肥料の効果がある。ｐＨが１０〜１１の粒状ケイ酸質肥料を、イネ育苗に用いると、根上り籾上がりが非常に多く起こり易くなり、イネ育苗は困難になる。
本発明において、ケイ酸質原料に混合して用いることのできるものとしては、培土、ケイ酸以外の肥料、栽培用土、腐葉土、殺菌剤などが挙げられ、これらを混合して粉末原料として使用することができる。中でも培土を混合した粒状ケイ酸質肥料はイネ育苗において培土などを使用せずに、床土として単独で使用できるという効果もある。イネ育苗に用いる場合は、ケイ酸質原料として水熱合成により得られるケイ酸質原料を酸で中和し、ｐＨを調整したケイ酸質材を用いる。
本発明でいう培土とは、植物を栽培する土を言い、市販の水稲育苗培土、山土、水田土壌等が挙げられる。山土、水田土壌を培土とする場合は、適宜、土壌消毒を行ったものが好ましい。本発明の培土の粒径は、造粒が行える程度であればよく、特に限定しないが、目開き２５０μｍのふるいを通過する程度の細かい粒径に調整することが好ましい。
本発明の培土を混合した粒状ケイ酸質肥料の培土の割合は、粉末原料に対して６０重量％以下であることが好ましく、イネ育苗において培土などを使用せずに、床土として単独で使用する場合には、３０〜５５重量％がより好ましく、４０〜５０重量％が最も好ましい。培土を多く入れれば入れるほど、肥料としてケイ酸をイネ科植物に供給する効果が少なくなることから、培土は６０重量％以下が好ましい。培土を４０〜５０重量％含む粒状ケイ酸質肥料を、イネ育苗試験の床土にそのまま単独で使用した場合、イネ苗の成長が良い。次いで培土３０重量％と５５重量％を含む場合の成長が良かった。
本発明において用いる粉末原料の粒径は、造粒が行える程度であればよく、使用する造粒装置の種類や大きさによって異なる。一般的には細かければ細かいほど造粒が容易であるが、施肥した造粒肥料が時間が経って崩壊したとき、あまり細かすぎると通気性が悪くなり、根の成長を阻害する恐れがあるので、目開き２５０μｍのふるいを通過する微粒子の粉末原料を７０〜１００重量％含むことが好ましく、８０〜１００重量％含むことがより好ましく、１００重量％含むことが特に好ましい。目開き２５０μｍのふるいを通過しない大きいケイ酸質材粒子を多く含むと、造粒において粒状を形成しにくくなるばかりでなく、粒状ケイ酸質肥料の粒硬度が大きく低下するため、粉末原料として目開き２５０μｍのふるいを通過する微粒子が７０重量％以上であることが好ましい。
また、上記の粒状ケイ酸質肥料を、さらに培土で被覆して得られる被覆粒状ケイ酸質肥料は、根の成長に特に優れたケイ酸質肥料である。本発明の培土を被覆した被覆粒状ケイ酸質肥料は、イネ育苗において培土などを使用せずに、床土として単独で使用できるという効果もある。特にケイ酸質原料としては水熱合成により得られるケイ酸質原料を中和してｐＨを調整したケイ酸質材を用いた被覆粒状ケイ酸質肥料はイネ育苗用の床土として好ましい。
本発明の被覆粒状ケイ酸質肥料の被覆に使用する培土の割合は、被覆粒状ケイ酸質肥料に対して３０〜６０重量％が好ましく、４０〜５０重量％がより好ましい。被覆する培土の量が多くなればなるほど、肥料としてケイ酸をイネ科植物に供給する効果が少なくなることから、培土は６０重量％以下が好ましい。また、培土を４０〜５０重量％含む粒状ケイ酸質肥料を、イネ育苗試験の床土にそのまま単独で使用した場合、イネ苗の成長が良かった。
培土を粒状ケイ酸質肥料に被覆する際に使用するバインダーとしては、上述した粒状ケイ酸質肥料の製造に用いられる有機質ポリマーを同様の理由からバインダーとして使用することができる。例えばゼラチン、糖蜜、ポリビニルアルコール、リグニン、カルボキシメチルセルロース、水性アクリル系エマルジョン樹脂、スチレンブタジエン共重合系エマルジョン樹脂などが挙げられ、好ましくは、ポリビニルアルコール、リグニン、カルボキシメチルセルロース、水性アクリル系エマルジョン樹脂、スチレンブタジエン共重合系エマルジョン樹脂であり、より好ましくは、水性アクリル系エマルジョン樹脂、スチレンブタジエン共重合系エマルジョン樹脂である。有機質ポリマーを添加する割合は、粒状ケイ酸質肥料と同様の理由で、有機質ポリマーの含有量が、乾燥した被覆粒状ケイ酸質肥料に対して０．１〜３重量％であり、好ましくは０．３〜２重量％、より好ましくは０．５〜２重量％、特に好ましくは、０．８〜１．５重量％である。
本発明の粒状ケイ酸質肥料の製造方法を以下に説明する。
本発明において、造粒とは、粉末原料を、パン造粒機、押し出し式造粒機、撹拌造粒機、逆流式強力ミキサーなどの造粒装置を用い、有機ポリマーを溶剤で薄めた溶液又はスラリーを噴霧しながら行う造粒をいう。本発明のように、少ないバインダー量で粒硬度が２〜５ｋｇの粒状ケイ酸質肥料を得るためには、上記造粒装置の中でも、逆流式強力ミキサーを用いることが好ましい。
本発明で使用する粉末原料は多孔質のケイ酸質原料を含むため、造粒する際バインダーが多孔質の中に入り、バインダーの消費量が多くなるおそれがある。これを避けるために、本発明では、造粒の際に水などの溶剤を噴霧して粉末原料の空隙を水などの液体で満たした後、バインダーである有機ポリマーを溶剤で薄めた溶液又はスラリーを噴霧して造粒を行うことが必要である。バインダーを添加する前に、粉末原料の空隙を水などの液体で満たすには、粉末原料を撹拌機で撹拌しながら、ゆっくりと水などの液体をスプレー噴霧すればよい。また、粉末原料の空隙を水などの液体で満たす時の液体の量は、粉末原料の空隙率により異なるが、軽量気泡コンクリートをケイ酸質原料とした粉末原料では、乾燥粉末原料に対する水などの液体の量は、１０〜５０重量％が好ましく、２０〜４０重量％が特に好ましい。この液体の量が少ないと、硬度を得るためのバインダー量が多く必要になる。また、この液体の量が多いと、造粒収率が低下することから、１０〜５０重量％が好ましい。
バインダーである有機ポリマーを溶剤で薄めた溶液又はスラリーを噴霧して造粒する際の有機ポリマー溶液又はスラリーの濃度は、有機ポリマー固形分濃度として、０．５〜７０重量％、好ましくは５〜５０重量％、特に好ましくは１０〜３０重量％である。有機ポリマースラリーの溶液又は濃度は、噴霧できる程度であればよいが、有機ポリマーの濃度が７０重量％を超えると、噴霧できる噴霧機が特殊でなけれなならないので、汎用的ではない。また有機ポリマー溶液又はスラリーの濃度が０．５重量％未満では、非常に多くのスラリーを噴霧する必要があり、効率が悪い。
また、この造粒は、室温で行うことが好ましいが、造粒をしながら温度を上げて乾燥と造粒を兼ねるような造粒装置では、０〜１００℃の範囲で造粒を行うことが好ましい。造粒温度が１００℃を超えると、バインダーである有機ポリマーが分解して、植物に障害となることがある。
培土を混合した粒状ケイ酸質肥料は、ケイ酸質原料と培土とミキサーで均一に撹拌したものを粉末原料として、粒状ケイ酸質肥料と同様にして製造することができる。
また、被覆粒状ケイ酸質肥料は、粒状ケイ酸質肥料を撹拌造粒機に入れ、先ず粒状ケイ酸質肥料を撹拌しながら、その表面に、バインダーである有機ポリマーを溶剤で薄めた溶液又はスラリーを、粒状ケイ酸質肥料１００重量部に対して２〜１０重量部程度の量で噴霧して表面全体を濡らし、その後培土粉末を造粒機に入れ、撹拌しながら、バインダーである有機質ポリマー溶液又はスラリーを追加噴霧して造粒を行う。
本発明の粒状ケイ酸質肥料及び被覆粒状ケイ酸質肥料は、植物の栽培用途を目的にしているので、植物の根になじみ易く、散布し易い大きさであることが好ましい。そのため、ふるい粒径が１〜２０ｍｍが好ましく、１〜１０ｍｍがより好ましく、１〜６ｍｍが特に好ましい。ふるい径が２０ｍｍより大きい場合には、通常の機械散布には粒径が大きすぎて、散布機に詰まることがあるので適当ではない。ふるい粒径が１０ｍｍより大きく２０ｍｍ以下の場合は、機械散布は可能であるが、かなり大きな植物でないと粒径が大きいため根になじみにくいので、適応範囲が大きな植物に限られる。ふるい粒径１〜１０ｍｍでは、需要の多いイネ水田やイネ育苗に用いるのに適しているが、特にふるい粒径１〜６ｍｍでは、イネ苗の成長に優れていて、なおかつイネ水田にも使用できるため、有効な肥料の粒径である。
本発明の粒状ケイ酸質肥料又は被覆粒状ケイ酸質肥料の使用方法としては、
（１）本発明の粒状ケイ酸質肥料又は被覆粒状ケイ酸質肥料をイネ科を含む植物の栽培土壌に散布する方法、
（２）本発明の粒状ケイ酸質肥料又は被覆粒状ケイ酸質肥料をイネ科を含む植物の苗床へ敷設して、育苗後に苗床ごと栽培土壌に植える方法、
（３）本発明の粒状ケイ酸質肥料又は被覆粒状ケイ酸質肥料を水田の一又は数カ所に局所的に敷設する方法、
などが挙げられる。
（１）の粒状ケイ酸質肥料又は被覆粒状ケイ酸質肥料（以下、（被覆）粒状ケイ酸質肥料という。）をイネ科を含む植物の広い面積の栽培土壌に散布する場合は、ケイ酸質肥料のｐＨに土壌のｐＨがあまり影響されないため、（被覆）粒状ケイ酸質肥料はｐＨ３〜１１の広い範囲で使用できる。ただし、尿素などのアンモニア系窒素肥料と同時期に散布する場合には、アルカリ性が強いとアンモニアが揮散して窒素肥料の効果を失うため、ｐＨが８以下の粒状ケイ酸質肥料を使用することが好ましい。（被覆）粒状ケイ酸質肥料の施肥量は、栽培土壌１０００ｍ２当たり本発明の（被覆）粒状ケイ酸質肥料を１０〜１０００ｋｇ施肥することが好ましく、５０〜３００ｋｇ施肥することが特に好ましい。本発明の（被覆）粒状ケイ酸質肥料の施肥量が、栽培土壌１０００ｍ２当たり１０ｋｇより少ない場合には、ケイ酸質肥料の効果が少ない。また、本発明の（被覆）粒状ケイ酸質肥料の施肥量が、栽培土壌１０００ｍ２当たり１０００ｋｇより多い場合には、必要以上に肥料を多く施肥することになり、好ましくない。
（２）の本発明の（被覆）粒状ケイ酸質肥料をイネ科を含む植物の苗床へ敷設する場合には、ｐＨが３．５〜８．０の（被覆）粒状ケイ酸質肥料が好ましく、ｐＨ４．０〜６．５の（被覆）粒状ケイ酸質肥料がより好ましく、ｐＨ４．５〜５．５の（被覆）粒状ケイ酸質肥料がさらに好ましい。イネ育苗試験において、（被覆）粒状ケイ酸質肥料のｐＨが５付近のものがイネ苗の成長が特に良く、ｐＨが５から遠ざかるに従い成長が低下する傾向にあった。なお、イネ科を含む植物の苗床へ敷設する場合には、粒状ケイ酸質肥料を用いてもよいが、培土を混合した粒状ケイ酸質肥料がより好ましく、培土を被覆した被覆粒状ケイ酸質肥料がさらに好ましい。粒状ケイ酸質肥料よりも、培土を混合した粒状ケイ酸質肥料の方がイネ苗の成長が良く、培土を混合した粒状ケイ酸質肥料より培土を被覆した被覆粒状ケイ酸質肥料の方がイネ苗の成長が良い。その理由は、培土が根に触れる方が苗の成長には良いからと推測される。
本発明の粒状ケイ酸質肥料と培土とを適当な割合で混合したものに、窒素、リン酸、カリ肥料を加え、必要に応じて病原菌や害虫防止剤などを加え、苗床とし、その苗床の上に催芽籾を播き、培土で覆土する方法がある。本発明の粒状ケイ酸質肥料と培土を混合する場合の混合割合は、特に限定されないが、培土１００重量部に対して、本発明の粒状ケイ酸質肥料１０〜１００重量部が好ましい。該肥料が１０重量部より少ないと、ケイ酸質肥料の効果が少ない。また、該肥料が１００重量部より多い場合には、根の発育が良くない場合がある。
（３）の本発明の（被覆）粒状ケイ酸質肥料を水田の一ヵ所又は数カ所に局所的に敷設する場合には、例えば、水田の取水口付近に本発明の（被覆）粒状ケイ酸質肥料を敷設することが好ましい。該（被覆）粒状ケイ酸質肥料を敷設する量は、水田１０００ｍ２当たり（被覆）粒状ケイ酸質肥料を１０〜１０００ｋｇ施肥することが好ましく、５０〜３００ｋｇ施肥することが特に好ましい。（被覆）粒状ケイ酸質肥料の施肥量が、水田１０００ｍ２当たり１０ｋｇより少ない場合には、ケイ酸質肥料の効果が少ない。また、（被覆）粒状ケイ酸質肥料の施肥量が、水田１０００ｍ２当たり１０００ｋｇより多い場合には、必要以上に肥料を多く施肥することになり、あまり適当ではない。
以下実施例により本発明の粒状ケイ酸質肥料とその製造方法を説明する。なお実施例及び比較例で使用した測定法は、以下の通りである。
（１）空隙率測定
水銀圧入法により求めた空隙率である。水銀圧入法による空隙率の求め方は、充分に乾燥させたサンプルを、水銀圧入法で細孔分布を測定して、細孔直径０．００６μｍから１００μｍの空隙直径に相当するサンプル１ｇ当たりの空隙体積を空隙体積Ｆとする。また、水銀圧入法で細孔分布と同時に、真密度を測定し、真密度からサンプル１ｇ当たりのサンプル固形分体積を求め固形分体積Ｇとし、次式（１）で空隙率を求める。
空隙率（％）＝空隙体積Ｆ÷（空隙体積Ｆ＋固形分体積Ｇ）×１００  （１）
ここでいう真密度とは、水銀圧入法による真密度であり、サンプル重量と水銀圧力２０７ＭＰａにおけるサンプル容積から求めた密度である。
（２）肥料の粒硬度測定
木屋式硬度計（（株）藤原製作所製、実用新案登録１７４８８６号）で測定した粒硬度で、任意の２０粒を測定した平均値をｋｇ単位で表したものである。
（３）肥料や原料のｐＨ測定
肥料や原料などのサンプル１０重量部を蒸留水５０重量部に浸漬して形状が壊れない程度に撹拌し、３日経過後、２０℃にて測定した液相部のｐＨをいう。
（４）トバモライト結晶測定
粉砕したサンプル粉末を、（株）理学電機ＲＵ−２００Ｂ型Ｘ線回折分析装置を用いてＸ線回折分析を行い、トバモライト結晶に相当する約１１Åの位置にピークが鮮明に現れるか否かを評価した。
（５）可溶性ケイ酸含有量測定
以下の手順に従い、塩酸／水酸化ナトリウム溶解法により求めたものをいう。
（ａ）粉砕後ふるいで粒径を０．１〜０．５ｍｍに調整したサンプル１ｇを２０℃の０．５規定塩酸水溶液２００ｍｌに入れ、８時間撹拌した後、孔径１μｍのメンブレンフィルターで濾過する。
（ｂ）その塩酸濾過液中のケイ素濃度をＩＣＰ発光分析法で求め、ケイ素がケイ酸由来であるとして、塩酸濾過液中のケイ酸量Ａをグラム単位で求める。
（ｃ）０．５規定塩酸で溶解しない濾過残を取り、０．５規定水酸化ナトリウム水溶液２００ｍｌに入れ、８時間撹拌した後、孔径１μｍのメンブレンフィルターで濾過する。
（ｄ）その水酸化ナトリウム濾過液中のケイ素濃度をＩＣＰ発光分析法で求め、ケイ素がケイ酸由来であるとして、水酸化ナトリウム濾過液中のケイ酸量Ｂをグラム単位で求める。
（ｅ）可溶性ケイ酸含有量を、次式（２）で求める。
可溶性ケイ酸含有量（重量％）＝（ケイ酸量Ａ＋ケイ酸量Ｂ）÷１×１００
（２）
（６）イネ地上部乾物重量測定
イネの土から上の部分（茎、葉、籾部分）を刈り取り、刈り取った地上部を８０℃乾燥器中で恒量になるまで充分に乾燥させた重量。
（７）イネ地上部乾物のケイ酸含有率測定
イネの土から上の部分（茎、葉、籾部分）を刈り取り、刈り取った地上部を８０℃乾燥器中で恒量になるまで充分に乾燥させた後、１ｋｇを取り１ｍｍ以下になるように均一に粉砕混合する。粉砕混合したイネ乾物１ｇを取り、１０ｇの無水炭酸ナトリウムを加え、混合してから白金るつぼに移し、加熱してアルカリ溶融する。放冷後白金るつぼの中の固塊を熱蒸留水で溶かす。さらに熱蒸留水で溶かした溶液に、水酸化ナトリウムと蒸留水を加え、水酸化ナトリウム０．５規定の２００ｍｌの溶液Ｄを得る。
この溶液Ｄ中のケイ素（Ｓｉ）濃度をＩＣＰ発光分析法で定量する。溶液Ｄ中のケイ素（Ｓｉ）がすべてケイ酸（ＳｉＯ２）から由来するとして、溶液Ｄ中のケイ酸重量Ｄを求める。ケイ酸重量Ｄは、イネ乾物１ｇ中のケイ酸重量であるため、ケイ酸重量Ｄからイネ地上部のケイ酸含有率を重量％で求める。
（８）苗地上部の乾物重量測定
栽培覆土から上に出ているイネ苗部分（茎、葉部分）を刈り取り、刈り取ったイネ苗地上部１０００本を８０℃乾燥器中で恒量になるまで充分に乾燥させた後、乾燥したイネ苗地上部１０００本の重量を測定する。
（９）苗地上部のケイ酸含有率測定
栽培覆土から上に出ているイネ苗部分（茎、葉部分）を刈り取り、刈り取ったイネ苗地上部を８０℃乾燥器中で恒量になるまで充分に乾燥させた後、２０ｇを取り１ｍｍ以下になるように均一に粉砕混合する。粉砕混合したイネ乾物１ｇを取り、１０ｇの無水炭酸ナトリウムを加え、混合してから白金るつぼに移し、加熱してアルカリ溶融する。放冷後白金るつぼの中の固塊を熱蒸留水で溶かす。さらに熱蒸留水で溶かした溶液に、水酸化ナトリウムと蒸留水を加え、水酸化ナトリウム０．５規定の２００ｍｌの溶液Ｄを得る。
この溶液Ｄ中のケイ素（Ｓｉ）濃度をＩＣＰ発光分析法で定量する。溶液Ｄ中のケイ素（Ｓｉ）がすべてケイ酸（ＳｉＯ２）から由来するとして、溶液Ｄ中のケイ酸重量Ｄを求める。ケイ酸重量Ｄは、イネ乾物１ｇ中のケイ酸重量であるため、ケイ酸重量Ｄからイネ地上部のケイ酸含有率を重量％で求める。
（１０）苗地下部（根）の乾物重量測定
栽培覆土から下のイネ苗の根部分を刈り取り、刈り取ったイネ苗地下部１０００本を８０℃乾燥器中で恒量になるまで充分に乾燥させた後、乾燥したイネ苗地下部１０００本の重量を測定する。
（１１）水中形状維持性の測定
肥料１００粒と、水２００ｇを５００ミリリットル容器に入れ、２０℃恒温室に静置する。毎日同じ時間にこれを静かに引き上げ、崩壊した粒の数が５０粒を越えた静置時間を日数で表示した。
実施例１
珪石５３重量部、生石灰７．５重量部、普通ポルトランドセメント３７重量部、乾燥石膏２．５重量部、これら固形分１００重量部に対し、水７０重量部、アルミ粉末０．０６０重量部をスラリー状に混合し、型枠に注入した。この型枠に注入したスラリーを４０℃の恒温室に入れ、硬化時間を調整して、ＪＩＳ  Ａ５４１６に準じて測定した圧縮強度が０．１ＭＰａの半硬化状気泡コンクリート材を得た。
この半硬化状気泡コンクリート材に対して、室温から１８０℃に昇温２時間、１８０℃定温５時間、１８０℃から室温に降温３時間かけて、オートクレーブ水蒸気養生を行い軽量気泡コンクリート板を得た。
この軽量気泡コンクリート板は、本発明でいう水熱合成により得られるケイ酸カルシウム水和結晶を含有するケイ酸質材である。この軽量気泡コンクリート板を粉砕して３日間、７０℃で恒量になるまで乾燥させ、目開き２５０μｍのふるいを通過させて、ふるい径２５０μｍ以下の軽量気泡コンクリート粉末を得た。
この軽量気泡コンクリート粉末をケイ酸質原料とした。このケイ酸質原料の空隙率測定、トバモライト結晶測定、可溶性ケイ酸含有量測定を行った。その結果を表１に示す。
このケイ酸質原料をそのまま粉末原料として、ミキサー（日本アイリッヒ（株）製  アイリッヒミキサーＲ−０２型）を用いて、水性アクリルエマルジョン樹脂をバインダーとして造粒を行い、造粒品を作った。水性アクリルエマルジョン樹脂として、旭化成工業（株）製のポリトロンＵ１５４（製品の樹脂固形分６０重量％）を用いた。造粒は、該ミキサーで粉末原料１５００ｇを回転させながら、先ず水だけを少しづつ３７５ｇ噴霧し、次に水性アクリルエマルジョン樹脂を樹脂固形分が１２重量％になるように水で薄めて調整した水性アクリルエマルジョン樹脂スラリー溶液を１５２ｇ噴霧しながら造粒を行った。造粒後、造粒品を６０℃乾燥器中で３日間、恒量になるまで乾燥後、粒状ケイ酸質肥料を得た。粒状ケイ酸質肥料は、目開き１ｍｍと１０ｍｍのふるいを用いてふるい、ふるい径１〜１０ｍｍの粒状ケイ酸質肥料を得た。この粒状ケイ酸質肥料の有機質ポリマーの含有量を、造粒中の水性アクリルエマルジョン樹脂スラリーの噴霧添加量から求めた。その結果を表２に示す。
またこの粒状ケイ酸質肥料の粒硬度測定、ｐＨ測定、可溶性ケイ酸含有量測定を行った。その結果も表２に示す。
この粒状ケイ酸質肥料の輸送試験をした。粒状ケイ酸質肥料を２０ｋｇの袋詰めにして、トラックの荷台に１０袋を重ねて置き、静岡県富士市から宮城県仙台市までトラック輸送し、トラック輸送における欠けや粉落ちを調べた。トラック輸送後、ふるい径１ｍｍを通過する欠け率としてその重量％を測定したところ、欠け率０重量％であり、トラック輸送による欠けや粉落ちは無かった。
この粒状ケイ酸質肥料を２００ｍ２の試験水田に４０ｋｇを均等に、井関農機（株）乗用型田植機ＰＡ５３Ｄを用いて散布し、機械散布試験をした。この機械散布試験では、粒状ケイ酸質肥料による目詰まりなどが起こらず、機械散布で問題のないことが判った。また粒状ケイ酸質肥料を素手で取り扱ったが、手を傷つけることがなく、粉が目に入るということもないことから、以下に示す比較例７の破砕状の軽量気泡コンクリートより扱い易いことが判った。
次に粒状ケイ酸質肥料４０ｋｇを２００ｍ２の試験水田に均等に撒き、イネの水田育成試験を行った。試験水田の土壌は非アロフェン質黒ボク土である。この水田に育苗したコシヒカリ苗を５月中旬に、栽植密度１８株／ｍ２で移植した。ケイ酸質以外の肥料は、全量基肥とし、窒素成分で７ｇ／ｍ２となるように被覆尿素入り粒状複合肥料（Ｎ：Ｐ２Ｏ５：Ｋ２Ｏ＝１６：１６：１６、うち被覆尿素Ｎ＝７０％）を側条で施用した。
この苗を水田で育て、９月中旬に稲刈りを行い、水田１ｍ２当たりのイネ地上部の乾物重量、イネ地上部乾物のケイ酸含有率、及び得られた水田１ｍ２当たりの精玄米重量をそれぞれ求めた。その結果を表３に示す。
表３から判るように、得られた粒状ケイ酸質肥料を施肥すると、ケイ酸肥料を施肥しない以下に示す比較例８に比べ、イネ地上部の乾物重量、イネ地上部乾物のケイ酸含有率、及び得られた精玄米重量のいずれも大きく、水稲のケイ酸栄養改善にきわめて有効であった。また、粒状ケイ酸質肥料を施肥すると、破砕状の軽量気泡コンクリートを施肥した比較例７とほぼ同等の肥料効果であることが判った。
実施例２
実施例１の造粒において、先ず水だけを５２０ｇ噴霧して、次に水性アクリルエマルジョン樹脂（旭化成工業（株）製ポリトロンＵ１５４（製品樹脂固形分６０重量％））を水で薄めて樹脂固形分の重量％を２０重量％になるように調整したスラリー溶液を３０ｇ噴霧しながら造粒した以外は、実施例１と同様にして造粒を行い、有機質ポリマーの含有量０．４重量％のふるい径１〜１０ｍｍの粒状ケイ酸質肥料を得た。この粒状ケイ酸質肥料の有機質ポリマーの含有量は、造粒中の水性アクリルエマルジョン樹脂スラリーの噴霧添加量から求めた値である。結果を表２に示す。またこの粒状ケイ酸質肥料の粒硬度測定、ｐＨ測定、可溶性ケイ酸含有量測定を行った。その結果も表２に示す。
この粒状ケイ酸質肥料について実施例１と同様に、輸送試験を行ったところ、欠け率は０重量％であり、トラック輸送による欠けや粉落ちは殆ど無かった。
得られた粒状ケイ酸質肥料を用いて実施例１と同様に、機械散布試験を行ったところ、粒状ケイ酸質肥料による目詰まりなどが起こらず、機械散布で問題のないことが判った。またこの粒状ケイ酸質肥料を素手で取り扱ったが、手を傷つけることがなく、粉が目に入るという問題もないことから、比較例７の破砕状の軽量気泡コンクリートより扱い易いことが判った。
この粒状ケイ酸質肥料を用いて実施例１と同様に、イネの水田育成試験を行い、水田１ｍ２当たりのイネ地上部の乾物重量、イネ地上部乾物のケイ酸含有率、及び得られた水田１ｍ２当たりの精玄米重量をそれぞれ求めた。その結果を表３に示す。
表３から判るように、得られた粒状ケイ酸質肥料を施肥すると、ケイ酸肥料を施肥しない比較例８に比べ、イネ地上部の乾物重量、イネ地上部乾物のケイ酸含有率、及び得られた精玄米重量のいずれも大きく、水稲のケイ酸栄養改善にきわめて有効であった。また、この粒状ケイ酸質肥料を施肥すると、破砕状の軽量気泡コンクリートを施肥した比較例７とほぼ同等の肥料効果であることが判った。
実施例３
実施例１の造粒において、水性アクリルエマルジョン樹脂の樹脂固形分の重量％を２０重量％になるように水で薄めて調整した水性アクリルエマルジョン樹脂スラリー溶液を用いて、これを２３２ｇ噴霧しながら造粒を行った以外は、実施例１と同様にしてふるい径１〜１０ｍｍの粒状ケイ酸質肥料を得た。この粒状ケイ酸質肥料の有機質ポリマーの含有量を、造粒中の水性アクリルエマルジョン樹脂スラリーの噴霧添加量から求めた。その結果を表２に示す。またこの粒状ケイ酸質肥料の粒硬度測定、ｐＨ測定、可溶性ケイ酸含有量測定を行った。その結果も表２に示す。
この粒状ケイ酸質肥料について実施例１と同様に、輸送試験を行ったところ、欠け率は０重量％であり、トラック輸送による欠けや粉落ちは無かった。
得られた粒状ケイ酸質肥料を用いて実施例１と同様に、機械散布試験を行ったところ、粒状ケイ酸質肥料による目詰まりなどが起こらず、本粒状ケイ酸質肥料が機械散布で問題のないことが判った。また粒状ケイ酸質肥料を素手で取り扱ったが、手を傷つけることが無く、粉が目に入るという問題もないことから比較例７の破砕状の軽量気泡コンクリートより扱い易いことが判った。
この粒状ケイ酸質肥料を用いて実施例１と同様に、イネの水田育成試験を行い、水田１ｍ２当たりのイネ地上部の乾物重量、イネ地上部乾物のケイ酸含有率、及び得られた水田１ｍ２当たりの精玄米重量をそれぞれ求めた。その結果を表３に示す。
表３から判るように、本粒状ケイ酸質肥料を施肥すると、ケイ酸肥料を施肥しない比較例８に比べ、イネ地上部の乾物重量、イネ地上部乾物のケイ酸含有率、及び得られた精玄米重量のいずれも大きく、水稲のケイ酸栄養改善にきわめて有効であった。また、本粒状ケイ酸質肥料を施肥すると、破砕状の軽量気泡コンクリートを施肥した比較例７とほぼ同等の肥料効果であることが判った。
実施例４
実施例１の軽量気泡コンクリート粉末の代わりに、軽量気泡コンクリート廃材である旭化成工業（株）製ヘーベルライトの施工現場廃材を粉砕して得た軽量コンクリート廃材粉末を用いた以外は、実施例１と同様にしてふるい径１〜１０ｍｍの粒状ケイ酸質肥料を得た。
旭化成工業（株）製ヘーベルライトの施工現場廃材をハンマーでたたいて粗粉砕して、内部の補強ラス網部と軽量気泡コンクリート部を分離した。この軽量気泡コンクリート部を粉砕して、目開き２５０μｍのふるいでふるい、ふるいを通過した軽量気泡コンクリート廃材粉末を得た。この軽量気泡コンクリート廃材粉末をケイ酸質原料とした。このケイ酸質原料の空隙率測定、トバモライト結晶測定、可溶性ケイ酸含有量測定を行った。その結果を表１に示す。このケイ酸質原料をそのまま粉末原料として、実施例１と同様にして粒状ケイ酸質肥料を得た。この粒状ケイ酸質肥料の有機質ポリマーの含有量を、造粒に用いた水性アクリルエマルジョン樹脂スラリーの噴霧添加量から求めた。その結果を表２に示す。またこの粒状ケイ酸質肥料の粒硬度測定、ｐＨ測定、可溶性ケイ酸含有量測定を行った。その結果も表２に示す。
この粒状ケイ酸質肥料について実施例１と同様に、輸送試験を行ったところ、欠け率は０重量％であり、トラック輸送による欠けや粉落ちは無かった。
得られた粒状ケイ酸質肥料を用いて実施例１と同様に、機械散布試験を行ったところ、粒状ケイ酸質肥料による目詰まりなどが起こらず、機械散布で問題のないことが判った。また粒状ケイ酸質肥料を素手で取り扱ったが、手を傷つけることがなく、粉が目に入るという問題もないことから、比較例７の破砕状の軽量気泡コンクリートより扱い易いことが判った。
この粒状ケイ酸質肥料を用いて実施例１と同様に、イネの水田育成試験を行い、水田１ｍ２当たりのイネ地上部の乾物重量、イネ地上部乾物のケイ酸含有率、及び得られた水田１ｍ２当たりの精玄米重量をそれぞれ求めた。その結果を表３に示す。
表３から判るように、本粒状ケイ酸質肥料を施肥すると、ケイ酸肥料を施肥しない比較例８に比べ、イネ地上部の乾物重量、イネ地上部乾物のケイ酸含有率、及び得られた精玄米重量のいずれも大きく、水稲のケイ酸栄養改善にきわめて有効であった。また、本粒状ケイ酸質肥料を施肥すると、破砕状の軽量気泡コンクリートを施肥した比較例７とほぼ同等の肥料効果であることが判った。
実施例５
実施例１の造粒に用いる粉末原料のふるい径を変えた以外は、実施例１と同様にしてふるい径１〜１０ｍｍの粒状ケイ酸質肥料を得た。
実施例１と同様にして作った軽量気泡コンクリート粉を、ふるいで分けて、目開き２５０μｍのふるいを通過した微粒子と、ふるい径２５０〜４７５μｍの中粒子に分け、微粒子７０重量部と中粒子３０重量部を均一に混合して、ケイ酸質原料とした。このケイ酸質原料の空隙率測定、トバモライト結晶測定、可溶性ケイ酸含有量測定を行った。その結果を表１に示す。このケイ酸質原料をそのまま粉末原料として、実施例１と同様にして粒状ケイ酸質肥料を得た。この粒状ケイ酸質肥料の有機質ポリマーの含有量を、造粒中の水性アクリルエマルジョン樹脂スラリーの噴霧添加量から求めた。その結果を表２に示す。またこの粒状ケイ酸質肥料の粒硬度測定、ｐＨ測定、可溶性ケイ酸含有量測定を行った。その結果も表２に示す。
この粒状ケイ酸質肥料について実施例１と同様に、輸送試験を行ったところ、欠け率は０重量％であり、トラック輸送による欠けや粉落ちは無かった。
得られた粒状ケイ酸質肥料を用いて実施例１と同様に、機械散布試験を行ったところ、粒状ケイ酸質肥料による目詰まりなどが起こらず、機械散布で問題のないことが判った。またこの粒状ケイ酸質肥料を素手で取り扱ったが、手を傷つけることがなく、粉が目に入るという問題もないことから、比較例７の破砕状の軽量気泡コンクリートより扱い易いことが判った。
この粒状ケイ酸質肥料を用いて実施例１と同様に、イネの水田育成試験を行い、水田１ｍ２当たりのイネ地上部の乾物重量、イネ地上部乾物のケイ酸含有率、及び得られた水田１ｍ２当たりの精玄米重量をそれぞれ求めた。その結果を表３に示す。
表３から判るように、得られた粒状ケイ酸質肥料を施肥すると、施肥しない比較例８に比べ、イネ地上部の乾物重量、イネ地上部乾物のケイ酸含有率、及び得られた精玄米重量のいずれも大きく、水稲のケイ酸栄養改善にきわめて有効であった。また、この粒状ケイ酸質肥料を施肥すると、破砕状の軽量気泡コンクリートを施肥した比較例７とほぼ同等の肥料効果であることが判った。
実施例６
実施例１と同様に作製した目開き２５０μｍのふるいを通過した軽量気泡コンクリート粉末９ｋｇと蒸留水５０ｋｇを混合し、さらに１２規定の硫酸を４１７０ｍｌ加えて撹拌し、７日後に、そのスラリー上澄みの２０℃におけるｐＨを測定したところ８．０であった。この中和した軽量気泡コンクリートスラリーを５種Ｃの濾紙で濾過して、濾紙上の固体部分を６０℃で３日乾燥させ、恒量になるまで水分を除いて中和した軽量気泡コンクリート粉末を得た。この中和した軽量気泡コンクリート粉末を、ふるい分けして目開き２５０μｍのふるいを通過した中和軽量気泡コンクリート粉末を得た。この中和軽量気泡コンクリート粉末をケイ酸質原料とした。このケイ酸質原料の空隙率測定、可溶性ケイ酸含有量測定を行った。その結果を表４に示す。このケイ酸質原料をそのまま粉末原料として、実施例１と同様にしてｐＨ８．０の粒状ケイ酸質肥料を得た。この粒状ケイ酸質肥料の有機質ポリマーの含有量を、造粒に用いた水性アクリルエマルジョン樹脂スラリー溶液の噴霧添加量から求めた。その結果を表５に示す。またこの粒状ケイ酸質肥料の粒硬度、ｐＨ、可溶性ケイ酸含有量の測定結果を表５に示す。
この粒状ケイ酸質肥料について実施例１と同様に、輸送試験を行ったところ、欠け率は０重量％であり、トラック輸送による欠けや粉落ちは無かった。
得られた粒状ケイ酸質肥料を用いて実施例１と同様に、機械散布試験を行ったところ、粒状ケイ酸質肥料による目詰まりなどが起こらず、本粒状ケイ酸質肥料が機械散布で問題のないことが判った。また粒状ケイ酸質肥料を素手で取り扱ったが、手を傷つけることが無く、粉が目に入るという問題もなかった。
この粒状ケイ酸質肥料を用いて実施例１と同様に、イネの水田育成試験を行い、水田１ｍ２当たりのイネ地上部の乾物重量、イネ地上部乾物のケイ酸含有率、及び得られた水田１ｍ２当たりの精玄米重量をそれぞれ求めた。その結果を表６に示す。
表６から判るように、この得られた粒状ケイ酸質肥料を施肥すると、施肥しない比較例８に比べ、イネ地上部の乾物重量、イネ地上部乾物のケイ酸含有率、及び得られた精玄米重量のいずれも大きく、水稲のケイ酸栄養改善にきわめて有効であった。また、本粒状ケイ酸質肥料を施肥すると、破砕状の軽量気泡コンクリートを施肥した比較例７よりも優れた肥料効果であることが判った。
実施例７
実施例１と同様に作製した目開き２５０μｍのふるいを通過した軽量気泡コンクリート粉末９ｋｇと蒸留水５０ｋｇを混合し、さらに１２規定硫酸を５８００ｍｌ加えて撹拌し、７日後に、そのスラリー上澄みの２０℃におけるｐＨを測定したところ５．０であった。この中和した軽量気泡コンクリートスラリーを５種Ｃの濾紙で濾過して、濾紙上の固体部分を６０℃で３日乾燥させ、恒量になるまで水分を除いて中和した軽量気泡コンクリート粉末を得た。この中和した軽量気泡コンクリート粉末を、ふるい分けして目開き２５０μｍのふるいを通過した中和軽量気泡コンクリート粉末を得た。この中和軽量気泡コンクリート粉末を、ケイ酸質原料とした。このケイ酸質原料の空隙率測定、可溶性ケイ酸含有量測定を行った。その結果を表４に示す。このケイ酸質原料をそのまま粉末原料として、実施例１と同様にしてｐＨ５．０の粒状ケイ酸質肥料を得た。この粒状ケイ酸質肥料の有機質ポリマーの含有量を、造粒に用いた水性アクリルエマルジョン樹脂スラリー溶液の噴霧添加量から求めた。その結果を表５に示す。またこの粒状ケイ酸質肥料の粒硬度測定、ｐＨ測定、可溶性ケイ酸含有量測定の結果を表５に示す。
この粒状ケイ酸質肥料について実施例１と同様に、輸送試験を行ったところ、欠け率は０重量％であり、トラック輸送による欠けや粉落ちは無かった。
得られた粒状ケイ酸質肥料を用いて実施例１と同様に、機械散布試験を行ったところ、粒状ケイ酸質肥料による目詰まりなどが起こらず、機械散布で問題のないことが判った。またこの粒状ケイ酸質肥料を素手で取り扱ったが、手を傷つけることが無く、粉が目に入るという問題もなかった。
この粒状ケイ酸質肥料を用いて実施例１と同様に、イネの水田育成試験を行い、水田１ｍ２当たりのイネ地上部の乾物重量、イネ地上部乾物のケイ酸含有率、及び得られた水田１ｍ２当たりの精玄米重量をそれぞれ求めた。その結果を表６に示す。表６から判るように、得られた粒状ケイ酸質肥料を施肥すると、施肥しない比較例８に比べ、イネ地上部の乾物重量、イネ地上部乾物のケイ酸含有率、及び得られた精玄米重量のいずれも大きく、水稲のケイ酸栄養改善にきわめて有効であった。また、この粒状ケイ酸質肥料を施肥すると、破砕状の軽量気泡コンクリートを施肥した比較例７よりも優れた肥料効果であることが判った。
実施例８
実施例１と同様に作製した目開き２５０μｍのふるいを通過した軽量気泡コンクリート粉９ｋｇと蒸留水５０ｋｇを混合し、さらに１２規定硫酸を６１４２ｍｌ加えて撹拌し、７日後に、そのスラリー上澄みの２０℃におけるｐＨを測定したところ３．５であった。この中和した軽量気泡コンクリートスラリーを５種Ｃの濾紙で濾過して、濾紙上の固体部分を６０℃で３日乾燥させ、恒量になるまで水分を除いて中和した軽量気泡コンクリート粉末を得た。この中和した軽量気泡コンクリート粉末を、ふるい分けして目開き２５０μｍのふるいを通過した中和軽量気泡コンクリート粉末を得た。この中和軽量気泡コンクリート粉末を、ケイ酸質原料とした。このケイ酸質原料の空隙率測定、可溶性ケイ酸含有量測定を行った。その結果を表４に示す。このケイ酸質原料をそのまま粉末原料として、実施例１と同様にして粒状ケイ酸質肥料を得た。この粒状ケイ酸質肥料の有機質ポリマーの含有量を、造粒に用いた水性アクリルエマルジョン樹脂スラリー溶液の噴霧添加量から求めた。その結果を表５に示す。またこの粒状ケイ酸質肥料の粒硬度測定、ｐＨ測定、可溶性ケイ酸含有量測定を行った。その結果も表５に示す。
この粒状ケイ酸質肥料について実施例１と同様に、輸送試験を行ったところ、欠け率は０重量％であり、トラック輸送による欠けや粉落ちは無かった。
得られた粒状ケイ酸質肥料を用いて実施例１と同様に、機械散布試験を行ったところ、粒状ケイ酸質肥料による目詰まりなどが起こらず、機械散布で問題のないことが判った。またこの粒状ケイ酸質肥料を素手で取り扱ったが、手を傷つけることが無く、粉が目に入るという問題もなかった。
この粒状ケイ酸質肥料を用いて実施例１と同様に、イネの水田育成試験を行い、水田１ｍ２当たりのイネ地上部の乾物重量、イネ地上部乾物のケイ酸含有率、及び得られた水田１ｍ２当たりの精玄米重量をそれぞれ求めた。その結果を表６に示す。表６から判るように、得られた粒状ケイ酸質肥料を施肥すると、施肥しない比較例８に比べ、イネ地上部の乾物重量、イネ地上部乾物のケイ酸含有率、及び得られた精玄米重量のいずれも大きく、水稲のケイ酸栄養改善にきわめて有効であった。また、この粒状ケイ酸質肥料を施肥すると、破砕状の軽量気泡コンクリートを施肥した比較例７よりも優れた肥料効果であることが判った。
実施例９
実施例７と同様に作製した目開き２５０μｍのふるいを通過したｐＨ５．０の中和軽量気泡コンクリート粉末１０ｋｇと培土粉末１０ｋｇをモルタルミキサーで１０分間混合したものを粉末原料として、実施例１と同様に造粒を行い、実施例１と同様にしてふるい径１〜１０ｍｍの培土を混合した粒状ケイ酸質肥料を得た。用いた培土粉末は、水稲育苗用培土（片倉チッカリン（株）製  粒状ぱあるまっと）を粉砕して乾燥した後、目開き２５０μｍのふるいを通過した培土粉末である。この培土を混合した粒状ケイ酸質肥料の有機質ポリマーの含有量を、造粒に用いた水性アクリルエマルジョン樹脂スラリー溶液の噴霧添加量から求めた。その結果を表５に示す。またこの培土を混合した粒状ケイ酸質肥料の粒硬度測定、ｐＨ測定、可溶性ケイ酸含有量測定を行った。その結果も表５に示す。
この培土を混合した粒状ケイ酸質肥料について実施例１と同様に、輸送試験を行ったところ、欠け率は０重量％であり、トラック輸送による欠けや粉落ちはなかった。
得られた培土を混合した粒状ケイ酸質肥料を用いて実施例１と同様に、機械散布試験を行ったところ、粒状ケイ酸質肥料による目詰まりなどが起こらず、機械散布で問題のないことが判った。また培土を混合した粒状ケイ酸質肥料を素手で取り扱ったが、手を傷つけることがなく、粉が目に入るという問題もなかった。
培土を混合した粒状ケイ酸質肥料８０ｋｇを施肥した以外は、実施例１と同様にして、イネの水田育成試験を行い、水田１ｍ２当たりのイネ地上部の乾物重量、イネ地上部乾物のケイ酸含有率、及び得られた水田１ｍ２当たりの精玄米重量をそれぞれ求めた。その結果を表６に示す。イネの水田育成試験で、培土を混合した粒状ケイ酸質肥料の施肥量を実施例１の２倍にしたのは、実施例１とほぼ同じ可溶性ケイ酸量を施肥するためである。表６から判るように、この粒状ケイ酸質肥料を施肥すると、施肥しない比較例８に比べ、イネ地上部の乾物重量、イネ地上部乾物のケイ酸含有率、及び得られた精玄米重量のいずれも大きく、水稲のケイ酸栄養改善にきわめて有効であった。また、この粒状ケイ酸質肥料を施肥すると、破砕状の軽量気泡コンクリートを施肥した比較例７よりも優れた肥料効果であることが判った。
実施例１０
実施例７と同様に作製したｐＨ５．０の粒状ケイ酸質肥料７５０ｇを、ミキサー（日本アイリッヒ（株）製  アイリッヒミキサーＲ−０２型）に入れ、先ず粒状ケイ酸質肥料を撹拌しながらその表面に水性アクリルエマルジョン樹脂（旭化成工業（株）製  ポリトロンＵ１５４（製品の樹脂固形分６０重量％））を樹脂固形分が１２重量％になるように水で薄めて調整した水性アクリルエマルジョン樹脂スラリー溶液を１０ｇ噴霧して、粒状ケイ酸質肥料の表面を濡らし、次に培土粉末７５０ｇを上記アイリッヒミキサーに入れ、さらに水性アクリルエマルジョン樹脂スラリー溶液を６６ｇ追加噴霧して造粒を行った。造粒後、実施例１と同様にしてふるい径１〜１０ｍｍの培土を被覆した被覆粒状ケイ酸質肥料を得た。この時用いた培土粉末は、水稲育苗用培土（片倉チッカリン（株）製  粒状ぱあるまっと）を粉砕して乾燥した後、目開き２５０μｍのふるいで通過した培土粉末である。この被覆粒状ケイ酸質肥料の有機質ポリマーの含有量を、造粒及び被覆に用いた水性アクリルエマルジョン樹脂スラリー溶液の噴霧添加量から求めた。その結果を表５に示す。またこの被覆ケイ酸質肥料の粒硬度測定、ｐＨ測定、可溶性ケイ酸含有量測定を行った。その結果も表５に示す。
この被覆粒状ケイ酸質肥料について実施例１と同様に、輸送試験を行ったところ、欠け率は０重量％であり、トラック輸送による欠けや粉落ちは無かった。得られた被覆粒状ケイ酸質肥料を用いて実施例１と同様に、機械散布試験を行ったところ、被覆粒状ケイ酸質肥料による目詰まりなどが起こらず、本被覆粒状ケイ酸質肥料が機械散布で問題のないことが判った。
この被覆粒状ケイ酸質肥料８０ｋｇを施肥した以外は、実施例１と同様にして、イネの水田育成試験を行い、水田１ｍ２当たりのイネ地上部の乾物重量、イネ地上部乾物のケイ酸含有率、及び得られた水田１ｍ２当たりの精玄米重量をそれぞれ求めた。その結果を表６に示す。イネの水田育成試験で、被覆粒状ケイ酸質肥料の施肥量を実施例１の２倍にしたのは、実施例１とほぼ同じ可溶性ケイ酸量を施肥するためである。表６から判るように、この被覆粒状ケイ酸質肥料を施肥すると、施肥しない比較例８に比べ、イネ地上部の乾物重量、イネ地上部乾物のケイ酸含有率、及び得られた精玄米重量のいずれも大きく、水稲のケイ酸栄養改善にきわめて有効である。また、被覆粒状ケイ酸質肥料を施肥すると、破砕状の軽量気泡コンクリートを施肥した比較例７よりも優れた肥料効果であることが判った。
実施例１１
１２規定硫酸を５２８０ｍｌ用いた以外は実施例６と同様に行い、ｐＨ６．８の中和軽量気泡コンクリート粉末を得た。この中和軽量気泡コンクリート粉末を、ケイ酸質原料とした。このケイ酸質原料の空隙率測定、可溶性ケイ酸含有量測定を行った。その結果を表７に示す。このケイ酸質原料をそのまま粉末原料として、実施例１と同様に造粒を行い、ふるい目開き１ｍｍと６ｍｍのふるいを用いてふるい径１〜６ｍｍのｐＨ６．８の粒状ケイ酸質肥料を得た。この粒状ケイ酸質肥料の有機質ポリマーの含有量を、造粒に用いた水性アクリルエマルジョン樹脂スラリー溶液の噴霧添加量から求めた。その結果を表８に示す。またこの粒状ケイ酸質肥料の粒硬度、ｐＨ、可溶性ケイ酸含有量、水中形状維性の測定結果を表８に示す。さらにこの粒状ケイ酸質肥料を２０℃、湿度７０％部屋に放置して、製造直後、製造１ヶ月後、製造６ヶ月後、製造１年後の粒硬度を測定した。その結果を表９に示す。
この粒状ケイ酸肥料を用いて、イネ育苗試験を行った。この粒状ケイ酸肥料１５００ｇと水稲育苗用培土（片倉チッカリン（株）製  粒状ぱあるまっと）１５００ｇを均一に混合したものと、初期抑制型被覆肥料（旭化成工業（株）製  苗箱まかせＮＫ３０１−１００（Ｎ：３０％−Ｐ２Ｏ５：０％−Ｋ２Ｏ：１０％）７００ｇ、立ち枯れ防止剤（三共（株）製  タチガレエース）６ｇを混合し、１苗箱用の床土とした。さらに床土には、速攻性肥料として硫酸アンモニウム、リン酸−石灰、塩化カリウムを添加し、窒素、リン酸、カリが１苗箱当たり各１．５ｇになるように補正した。
この上に催芽籾（こしひかり）１４０ｇを均一に播き、充分灌水し、水稲育苗培土（片倉チッカリン（株）製  粒状ぱあるまっと）１２００ｇで覆土して育苗の設置をした。播種３日後に出芽苗における種子露出又は根上りの割合と発芽率を測定した。その結果を表１０に示す。さらに播種後３５日間苗を育てた。苗の葉色や、障害など外観上の問題は無かった。このイネ苗の苗地上部の乾物重量測定、苗地上部のケイ酸含有率測定、苗地下部（根）の乾物重量測定の結果を表１１に示す。
表１０から判るように、種子露出又は根上りの割合と発芽率は、粒状ケイ酸質肥料を施肥したものも、ケイ酸質肥料を用いないものも同様の良好な結果であるが、表１１から判るように、育苗試験では、粒状ケイ酸質肥料を施肥したものは、これを使用しない比較例９に比べ、苗地上部の乾物重量、苗地上部のケイ酸含有率、苗地下部（根）の乾物重量のいずれも大きく、イネ苗の成長も良かった。
実施例１２〜１５
１２規定硫酸の添加量を、実施例１２においては５６８６ｍｌ、実施例１３においては５７２４ｍｌ、実施例１４においては５８７５ｍｌ、実施例１５においては５９１３ｍｌに変えた以外は実施例１１と同様に行い、粒状ケイ酸質肥料を得た。このケイ酸質原料の空隙率、可溶性ケイ酸含有量の測定結果を表７に示す。この粒状ケイ酸質肥料の有機質ポリマーの含有量を、造粒に用いた水性アクリルエマルジョン樹脂スラリー溶液の噴霧添加量から求めた。その結果を表８に示す。またこの粒状ケイ酸質肥料の粒硬度、ｐＨ、可溶性ケイ酸含有量、水中形状維性の測定結果を表８に示す。さらにこの粒状ケイ酸質肥料を２０℃、湿度７０％部屋に放置して、製造直後、製造１ヶ月後、製造６ヶ月後、製造１年後の粒硬度を測定した。その結果を表９に示す。
得られた粒状ケイ酸質肥料を用いて実施例１１と同様に、イネ育苗試験を行った。播種３日後に出芽苗における種子露出又は根上りの割合と発芽率を測定した。その結果を表１０に示す。さらに播種後３５日間苗を育てた。苗の葉色や、障害など外観上の問題は無かった。このイネ苗の苗地上部の乾物重量測定、苗地上部のケイ酸含有率測定、苗地下部（根）の乾物重量測定した結果を表１１に示す。
表１０から判るように、発芽試験では、得られた粒状ケイ酸質肥料を施肥したものも、ケイ酸質肥料を用いないものも同様の良好な結果であるが、表１１から判るように、育苗試験では、粒状ケイ酸質肥料を施肥したものは、これを使用しない比較例９に比べ、苗地上部の乾物重量、苗地上部のケイ酸含有率、苗地下部（根）の乾物重量のいずれも大きく、イネ苗の成長が良かった。
実施例１６
実施例１１と同様に作製した目開き２５０μｍのふるいを通過したｐＨ６．８の中和軽量気泡コンクリート粉末１０ｋｇと培土粉末１０ｋｇを通常のモルタルミキサーで１０分間混合したものを粉末原料とした。この時用いた培土粉末は、実施例９の培土粉末と同様のものである。この粉末原料を用いて、実施例１と同様に造粒を行い、実施例１１と同様にしてふるい径１〜６ｍｍの、培土を混合した粒状ケイ酸質肥料を得た。この培土を混合した粒状ケイ酸質肥料の有機質ポリマーの含有量を、造粒に用いた水性アクリルエマルジョン樹脂スラリー溶液の噴霧添加量から求めた。その結果を表１２に示す。またこの培土を混合した粒状ケイ酸質肥料の粒硬度測定、ｐＨ測定、可溶性ケイ酸含有量測定、水中形状維性の測定を行った。その結果も表１２に示す。
実施例１１のイネ育苗試験で用いた、粒状ケイ酸肥料１５００ｇと水稲育苗用培土（片倉チッカリン（株）製  粒状ぱあるまっと）１５００ｇを均一に混合したものの代わりに、本実施例で得られた培土を混合した粒状ケイ酸肥料３０００ｇを用いた以外は、実施例１１と同様の方法でイネ育苗試験を行った。播種３日後に出芽苗における種子露出又は根上りの割合と発芽率を測定した。その結果を表１３に示す。さらに播種後３５日間苗を育てた結果、苗の葉色や、障害など外観上の問題は無かった。このイネ苗の苗地上部の乾物重量測定、苗地上部のケイ酸含有率測定、苗地下部（根）の乾物重量測定した結果を表１４に示す。
表１３から判るように、本発芽試験では、本実施例の粒状ケイ酸質肥料を施肥したものも、ケイ酸質肥料を用いないものも同様の良好な結果であるが、表１４から判るように、育苗試験では、本実施例の粒状ケイ酸質肥料を施肥したものは、これを使用しない比較例９に比べ、苗地上部の乾物重量、苗地上部のケイ酸含有率、苗地下部（根）の乾物重量のいずれも大きく、イネ苗の成長が良かった。
実施例１７〜１８
異なるｐＨの中和軽量気泡コンクリート粉末を用いた以外は実施例１６と同様にしての培土を混合した粒状ケイ酸質肥料を製造した。実施例１７においては実施例１３と同様に作製したｐＨ５．２の中和軽量気泡コンクリート粉末を用いた。実施例１８においては実施例１４と同様に作製したｐＨ４．１の中和軽量気泡コンクリート粉末を用いた。この培土を混合した粒状ケイ酸質肥料中の有機質ポリマーの含有量を、造粒に用いた水性アクリルエマルジョン樹脂スラリー溶液の噴霧添加量から求めた。その結果を表１２に示す。またこの培土を混合した粒状ケイ酸質肥料の粒硬度、ｐＨ、可溶性ケイ酸含有量、水中形状維性の測定結果を表１２に示す。
これらの培土を混合した粒状ケイ酸肥料を用いて、実施例１６と同様にイネ育苗試験を行った。播種３日後に出芽苗における種子露出又は根上りの割合と発芽率を測定した。その結果を表１３に示す。さらに播種後３５日間苗を育てた。苗の葉色や、障害など外観上の問題は無かった。このイネ苗の苗地上部の乾物重量測定、苗地上部のケイ酸含有率測定、苗地下部（根）の乾物重量測定した結果を表１４に示す。表１３から判るように、発芽試験では、粒状ケイ酸質肥料を施肥したものも、ケイ酸質肥料を用いないものも同様の良好な結果であるが、表１４から判るように、育苗試験では、粒状ケイ酸質肥料を施肥したものは、これを使用しない比較例９に比べ、苗地上部の乾物重量、苗地上部のケイ酸含有率、苗地下部（根）の乾物重量のいずれも大きく、イネ苗の成長が良かった。
実施例１９
実施例１１と同様に作製したｐＨ６．８の粒状ケイ酸質肥料７５０ｇを用いて実施例１０と同様にして培土で被覆し、ふるい目開き１ｍｍと６ｍｍのふるいを用いてふるい径１〜６ｍｍの被覆粒状ケイ酸質肥料を得た。この被覆粒状ケイ酸質肥料の有機質ポリマーの含有量を、造粒及び被覆に用いた水性アクリルエマルジョン樹脂スラリーの噴霧添加量から求めた。その結果を表１２に示す。またこの被覆粒状ケイ酸質肥料の粒硬度測定、ｐＨ測定、可溶性ケイ酸含有量測定、水中形状維性の測定を行った。その結果も表１２に示す。
実施例１６の培土を混合した粒状ケイ酸肥料の代わりに、この得られた被覆粒状ケイ酸肥料を用いた以外は実施例１６と同様にイネ育苗試験を行った。播種３日後に出芽苗における種子露出又は根上りの割合と発芽率を測定した。その結果を表１３に示す。さらに播種後３５日間苗を育てた。苗の葉色や、障害など外観上の問題は無かった。このイネ苗の苗地上部の乾物重量測定、苗地上部のケイ酸含有率測定、苗地下部（根）の乾物重量測定した結果を表１４に示す。
表１３から判るように、本発芽試験では、本実施例の被覆粒状ケイ酸質肥料を施肥したものも、ケイ酸質肥料を用いないものも同様の良好な結果であるが、表１４から判るように、育苗試験では、本実施例の被覆粒状ケイ酸質肥料を施肥したものは、これを使用しない比較例９に比べ、苗地上部の乾物重量、苗地上部のケイ酸含有率、苗地下部（根）の乾物重量のいずれも大きく、イネ苗の成長が良かった。
実施例２０〜２１
異なるｐＨの粒状ケイ酸質肥料を用いた以外は実施例１９と同様にしてｐＨの異なる被覆粒状ケイ酸質肥料を得た。実施例２０においては実施例１３におけると同様にして作製したｐＨ５．２の粒状ケイ酸質肥料を用いた。実施例２１においては実施例１５におけると同様にして作製したｐＨ４．２の粒状ケイ酸質肥料を用いた。これらの被覆粒状ケイ酸質肥料の有機質ポリマーの含有量を、造粒及び被覆に用いた水性アクリルエマルジョン樹脂スラリー溶液の噴霧添加量から求めた。その結果を表１２に示す。またこれらの被覆粒状ケイ酸質肥料の粒硬度、ｐＨ、可溶性ケイ酸含有量、水中形状維性の測定結果を表１２に示す。
これらの被覆粒状ケイ酸肥料を用いて、実施例１９と同様にイネ育苗試験を行った。播種３日後に出芽苗における種子露出又は根上りの割合と発芽率を測定した。その結果を表１３に示す。さらに播種後３５日間苗を育てた。苗の葉色や、障害など外観上の問題は無かった。このイネ苗の苗地上部の乾物重量測定、苗地上部のケイ酸含有率測定、苗地下部（根）の乾物重量測定した結果を表１４に示す。
表１３から判るように、本発芽試験では、被覆粒状ケイ酸質肥料を施肥したものも、ケイ酸質肥料を用いないものも同様の良好な結果であるが、表１４から判るように、育苗試験では、被覆粒状ケイ酸質肥料を施肥したものは、これを使用しない比較例９に比べ、苗地上部の乾物重量、苗地上部のケイ酸含有率、苗地下部（根）の乾物重量のいずれも大きく、イネ苗の成長が良かった。
比較例１
実施例１の造粒において、水を噴霧せずに、水性アクリルエマルジョン樹脂（旭化成工業（株）製ポリトロンＵ１５４（製品樹脂固形分６０重量％））を水で薄めて樹脂固形分の重量％を７重量％になるように調整したスラリー溶液を６６３ｇ噴霧しながら造粒した以外は、実施例１と同様にして造粒を行い、有機質ポリマーの含有量３．０重量％のふるい径１〜１０ｍｍの粒状ケイ酸質肥料を得た。この粒硬度を測定したところ１．４ｋｇであった。
この、粒状ケイ酸質肥料について実施例１と同様に、輸送試験を行ったところ欠け率は３％であり、実施例に比べ輸送による欠けや粉落ちが多かった。
比較例２
実施例１の造粒において、水を噴霧せずに、水性アクリルエマルジョン樹脂（旭化成工業（株）製ポリトロンＵ１５４（製品樹脂固形分６０重量％））を水で薄めて樹脂固形分の重量％を５重量％になるように調整したスラリー溶液を９２８ｇ噴霧しながら造粒作業をした以外は、実施例１と同様にして造粒作業を行い、有機質ポリマーの含有量が３．０重量％以下で粒硬度２〜５ｋｇの粒状ケイ酸質肥料を得ようとしたが、造粒中に原料が大きな塊状となり、造粒品ができなかった。
比較例３
軽量気泡コンクリート粉末を用いて、従来方法でケイ酸質肥料の造粒を行った。
７．７重量部のコーンスターチに、９０．５重量部の水を加えてかき混ぜて懸濁させた後、次第に加熱して８０℃まで昇温した。その後、４８％水酸化ナトリウム溶液を１．２重量部加え、加熱したまま３０分かきまぜ続けた。その後冷却したものを造粒剤として用いた（以下、コンスターチ造粒剤という。）。
実施例１と同様にして作成したふるい径２５０μｍ以下の軽量気泡コンクリート粉末１００重量部に、コーンスターチ造粒剤を１０重量部加え、さらに水２５重量を加えよく混合した後パン造粒機で造粒を行った。できあがった粒を１０５℃で１２時間乾燥した後目開き４ｍｍと１ｍｍのふるいを用いて、ふるい径１〜４ｍｍの造粒品を得た。
この造粒品の硬度を測定したところ、０ｋｇであり、２０ｋｇの袋に詰めて取り出したところ、袋詰め作業で粒の９０％が崩壊し、粉などが舞って扱いにくかった。
比較例４
軽量気泡コンクリート粉末１００重量部に、コーンスターチ造粒剤を２５重量部加えた以外は比較例１と同様な方法でふるい径１〜４ｍｍの造粒品を得た。この造粒品の硬度を測定したところ、０．２ｋｇであり、２０ｋｇの袋に詰めて取り出したところ、袋詰め作業で粒の３０％が崩壊し、粉などが舞って扱いにくかった。
比較例５
軽量気泡コンクリート粉末を用い、アルギン酸ソーダをバインダーにして造粒した。
７．７重量部のアルギン酸ソーダに、９０．５重量部の水を加えてかきまぜて懸濁させた後、次第に加熱して８０℃まで昇温した。その後、４８％水酸化ナトリウム溶液を１．２重量部加え、加熱したまま３０分かきまぜ続けた。その後冷却したものをアルギン酸ソーダ造粒剤として用いた。
実施例１と同様にして作成したふるい径２５０μｍ以下の軽量気泡コンクリート粉１００重量部に、アルギン酸ソーダ造粒剤を７重量部加え、さらに水２８重量を加えよく混合した後パン造粒機で造粒を行った。できあがった粒を１０５℃で１２時間乾燥した後目開き４ｍｍと１ｍｍのふるいを用いて、ふるい径１〜４ｍｍの造粒品を得た。この造粒品の硬度を測定したところ、０ｋｇであり、２０ｋｇの袋に詰めて取り出したところ、袋詰め作業で粒の８０％が崩壊し、粉などが舞って扱いにくかった。
比較例６
軽量気泡コンクリート粉末１００重量部に、アルギン酸ソーダ造粒剤を５４重量部加えた以外は比較例３と同様にしてふるい径１〜４ｍｍの造粒品を得た。この造粒品の硬度を測定したところ、０．２ｋｇであり、２０ｋｇの袋に詰めて取り出したところ、袋詰め作業で粒の３０％が崩壊し、粉などが舞って扱いにくかった。
比較例７
破砕状の軽量気泡コンクリートを破砕状ケイ酸肥料として使用した水田試験を示す。軽量気泡コンクリートとして旭化成工業（株）製ヘーベルライトをハンマーでたたいて粗粉砕して、内部の補強ラス網部と軽量気泡コンクリート部を分離した。この軽量気泡コンクリート部を粉砕して、目開き１．００ｍｍと１０ｍｍのふるいを用いてふるい、ふるい径１〜１０ｍｍの破砕状ケイ酸肥料を得た。この破砕状ケイ酸肥料の粒硬度測定、ｐＨ測定、可溶性ケイ酸含有量測定を行った。その結果を表２に示す。
この粒状ケイ酸質肥料を実施例１と同様に、輸送試験行ったところ、欠け率は６．５重量％であった。
得られた破砕状ケイ酸質肥料を用いて実施例１と同様に、肥料の機械散布を行ったが、破砕状のケイ酸肥料が肥料散布用ホッパー出口で詰まり機械散布できなかった。そこで、手で破砕状ケイ酸質肥料を散布した以外は、実施例１と同様にイネの水田育成行った。実施例１と同様にして破砕状ケイ酸質肥料を素手で取り扱ったところ、手に細かい傷が付き、また粉が目に入るという問題があった。
実施例１の粒状ケイ酸質肥料の代わりに破砕状ケイ酸質肥料を用いた以外は、実施例１と同様に、イネの水田育成を行った。実施例１と同様に、９月中旬に稲刈りを行い、水田１ｍ２当たりのイネ地上部の乾物重量、イネ地上部乾物のケイ酸含有率、及び得られた水田１ｍ２当たりの精玄米重量をそれぞれ求めた。その結果を表３に示す。破砕状の軽量気泡コンクリートを施肥した場合、実施例１〜５とほぼ同等の肥料効果であった。
比較例８
実施例１の粒状ケイ酸質肥料を施肥しない以外は、実施例１と同様に、イネの水田育成行った。実施例１と同様に、９月中旬に稲刈りを行い、水田１ｍ２当たりのイネ地上部の乾物重量、イネ地上部乾物のケイ酸含有率、及び得られた水田１ｍ２当たりの精玄米重量をそれぞれ求めた。その結果を表３に示す。
表３から判るように、ケイ酸質肥料を施肥しないと、施肥した実施例１〜５に比べ、イネ地上部の乾物重量、イネ地上部乾物のケイ酸含有率、及び得られた精玄米重量のいずれも小さく、水稲の栄養上、実施例１〜５に比べ良くなかった。
比較例９
ケイ酸質肥料を用いないでイネ育苗試験を行った結果を示す。
イネ育苗培土（片倉チッカリン（株）製  粒状ぱあるまっと）３０００ｇを実施例１１の粒状ケイ酸肥料１５００ｇと水稲育苗用培土（片倉チッカリン（株）製  粒状ぱあるまっと）１５００ｇを均一に混合したものの代わりに用いた以外は、実施例１１と同様のイネ育苗試験を行った。
播種３日後に出芽苗における種子露出又は根上りの割合と発芽率を測定し表１０に示した。さらに播種後３５日間苗を育てた。苗の葉色や、障害など外観上の問題は無かった。このイネ苗の苗地上部の乾物重量測定、苗地上部のケイ酸含有率測定、苗地下部（根）の乾物重量測定した結果を表１１に示す。
比較例１０
破砕状の軽量気泡コンクリートを破砕状ケイ酸肥料として使用して、イネ育苗試験を行った結果を示す。
実施例１１の粒状ケイ酸肥料１５００ｇの代わりに、比較例７と同様にして得られたふるい径１〜６ｍｍの破砕状ケイ酸肥料１５００ｇを用いた以外は、実施例１１と同様にして、イネ育苗試験を行った。
播種３日後に出芽苗における種子露出又は根上りの割合と発芽率を測定し表１０に示した。さらに播種後３５日間苗を育てた。苗の葉色が黄色がかり問題であった。外観上、成長が遅く、葉色が黄色くなったが、病害は観察されなかった。このイネ苗の苗地上部の乾物重量測定、苗地上部のケイ酸含有率測定、苗地下部（根）の乾物重量測定した結果を表１１に示す。イネ苗の発芽及び育苗後の育成が良くなかった。
0004651257.tif 000002
0004651257.tif 000003
0004651257.tif 000004
0004651257.tif 000005
0004651257.tif 000006
0004651257.tif 000007
0004651257.tif 000008
0004651257.tif 000009
0004651257.tif 000010
0004651257.tif 000011
0004651257.tif 000012
0004651257.tif 000013
0004651257.tif 000014
0004651257.tif 000015
産業上の利用可能性
本発明の粒状ケイ酸質肥料は、バインダーが少なく上に粒硬度が充分高いため、欠けにくく、運搬や散布中に粉落ちしにくい。また、本発明の粒状ケイ酸質肥料は、ケイ酸質肥料としての肥料効果が大きい。本発明の粒状ケイ酸質肥料は、粒状のため、機械散布が容易で、手でも撒き易く、撒くとき目に入ったり手などに傷を付けたりする心配も少ない。また、粒状のため根の通気性が良く、根の発育も良い。
さらには、肥料の原料として軽量気泡コンクリートなどの水熱合成して得られるケイ酸質カルシウム水和結晶を含有する廃材をリサイクル原料として用いることができるため、廃棄物量を減らすことができる。さらには、製造工程が簡易で、結果として低コストでケイ酸質肥料を供給することができる。
また、ケイ酸質材を酸で中和し、ｐＨを３．５〜８．０に調整した粒状ケイ酸質肥料は、イネの水田及び育苗の両方で、ケイ酸質肥料としての効果が高かった。